C:0.20~0.80質量、Si:0.50質量以下、Mn:0.40~1.00質量、P:0.050質量以下、S:0.050質量以下、V:0.20~0.80質量、N:0.0100質量以下を含有し、残部がFeおよび不可避不純物からなる鋼を用いて、前記鋼からなる被加工材の高強度化させる部分について、下記式1で算出されるTVC50°C以上となるように加熱するとともに、前記被加工材の低強度化させる部分について、AC3点以上、下記式1で算出されるTVC-50°C以下となるように加熱する加熱処理工程と、前記加熱処理工程の後に、前記高強度化させる部分について、1050°C以上、前記加熱処理工程における前記高強度化させる部分に対する加熱温度以下とし、かつ、前記低強度化させる部分について、前記AC3点以上、前記加熱処理工程における前記低強度化させる部分に対する加熱温度以下として、熱間鍛造を行う熱間鍛造工程と、前記熱間鍛造工程の後に、800°Cから600°Cまでの平均冷却速度が、前記高強度化させる部分について、0.5°C/s以上、2.0°C/s以下となり、かつ、前記低強度化させる部分について、10°C/s以下となるように、前記被加工材を冷却する冷却工程と、を含む、ことを特徴とするフェライト-パーライト型非調質鍛造部品の製造方法。TVC°C=-9500/log[C][V]-6.72-2731ただし、前記式1において、[C]、[V]は、前記C、前記Vの各含有量質量とする。C:0.20~0.80質量、Si:0.50質量以下、Mn:0.40~1.00質量、P:0.050質量以下、S:0.050質量以下、V:0.20~0.80質量、N:0.0100質量以下を含有し、残部がFeおよび不可避不純物からなる鋼を用いて、前記鋼からなる被加工材の全体をAC3点以上、下記式1で算出されるTVC-50°C以下となるように加熱した後、前記被加工材の高強度化させる部分のみについて、高周波コイルで、下記式1で算出されるTVC50°C以上となるように加熱する加熱処理工程と、前記加熱処理工程の終了時から20秒以内に熱間鍛造を開始するとともに、前記高強度化させる部分について、1050°C以上、前記加熱処理工程における前記高強度化させる部分に対する加熱温度以下とし、かつ、前記被加工材の低強度化させる部分について、前記AC3点の加熱温度以上、前記加熱処理工程における前記低強度化させる部分に対する加熱温度以下として、1段または2段以上の熱間鍛造を行う熱間鍛造工程と、前記熱間鍛造工程の後に、800°Cから600°Cまでの平均冷却速度が、前記高強度化させる部分について、0.5°C/s以上、2.0°C/s以下となり、かつ、前記低強度化させる部分について、10°C/s以下となるように、前記被加工材を冷却する冷却工程と、を含む、ことを特徴とするフェライト-パーライト型非調質鍛造部品の製造方法。TVC°C=-9500/log[C][V]-6.72-2731ただし、前記式1において、[C]、[V]は、前記C、前記Vの各含有量質量とする。円柱状を呈するとともに、一端側に前記高強度化させる部分が存在し、当該高強度化させる部分よりも他端側に前記低強度化させる部分が存在する前記被加工材を、軸部と当該軸部よりも大径に形成されたフランジ部とから構成される形状となるように鍛造するフェライト-パーライト型非調質鍛造部品の製造方法であって、前記熱間鍛造工程において、前記被加工材の前記他端側の端部が、鍛造金型の略円柱凹状を呈する軸形成部の底部に当接するとともに、前記一端側に存在する前記高強度化させる部分が、前記軸形成部から突出するように前記被加工材を設置し、その後、前記底部の方向に前記被加工材を押圧することで、前記軸形成部と当該軸形成部の開口から径方向外側に延出するフランジ形成部とにより前記被加工材を前記形状に熱間鍛造することを特徴とする請求項1または請求項2に記載のフェライト-パーライト型非調質鍛造部品の製造方法。前記熱間鍛造工程において、前記軸形成部の軸方向の長さが前記軸部の軸方向の長さよりも短くなるように設置されている前記軸方向に移動可能な前記底部を、前記軸形成部の軸方向の長さが前記軸部の軸方向の長さと同じになる位置まで移動させながら前記被加工材の熱間鍛造を行うことを特徴とする請求項3に記載のフェライト-パーライト型非調質鍛造部品の製造方法。円柱状を呈するとともに、一端側に前記高強度化させる部分が存在し、当該高強度化させる部分よりも他端側に前記低強度化させる部分が存在する前記被加工材を、軸部と当該軸部よりも大径に形成されたフランジ部とから構成される形状となるように鍛造するフェライト-パーライト型非調質鍛造部品の製造方法であって、前記熱間鍛造工程において用いる鍛造金型は、略円柱凹状を呈する軸形成部を備えるとともに、前記軸形成部は、前記被加工材の外径よりも小さな内径の円柱凹状を呈する小径部と、当該小径部から開口側に設けられ当該小径部より大きな内径の円柱孔状を呈する大径部と、を有し、前記熱間鍛造工程において、前記被加工材の前記他端側の端部が、前記鍛造金型の前記小径部と前記大径部との間に形成される段部に当接するとともに、前記一端側に存在する前記高強度化させる部分が、前記軸形成部から突出するように前記被加工材を設置し、その後、前記小径部の方向に前記被加工材を押圧することで、前記軸形成部と当該軸形成部の開口から径方向外側に延出するフランジ形成部とにより前記被加工材を前記形状に熱間鍛造することを特徴とする請求項1または請求項2に記載のフェライト-パーライト型非調質鍛造部品の製造方法。前記熱間鍛造工程において用いる鍛造金型の前記小径部の内径に対する前記被加工材の外径の比前記被加工材の外径/前記小径部の内径が1.20以下となることを特徴とする請求項5に記載のフェライト-パーライト型非調質鍛造部品の製造方法。前記冷却工程において、前記高強度化させる部分を局所冷却することを特徴とする請求項1乃至請求項6のいずれか一項に記載のフェライト-パーライト型非調質鍛造部品の製造方法。円柱状を呈するとともに、一端側に前記高強度化させる部分が存在し、当該高強度化させる部分よりも他端側に前記低強度化させる部分が存在する前記被加工材を、軸部と当該軸部よりも大径に形成されたフランジ部とから構成される形状となるように鍛造するフェライト-パーライト型非調質鍛造部品の製造方法であって、前記冷却工程において、前記軸部と前記フランジ部との境界を局所冷却する、または、前記境界および前記軸部を局所冷却することを特徴とする請求項1乃至請求項6のいずれか一項に記載のフェライト-パーライト型非調質鍛造部品の製造方法。しかしながら、特許文献1に開示された製造方法は、熱間鍛造後に時効処理が必要となるため非調質ではないため、製造の工程数が増加してしまう。また、特許文献2に開示された製造方法は、マルテンサイトベイナイトを用いているため、遅れ破壊の懸念が生じてしまう。また、特許文献3には、実施例No.8として、C量0.45質量の鋼にV量0.3質量を含有させた鋼の評価を行っているが、この鋼はφ25mmまで鍛造した後、空冷させただけで十分な冷却制御がなされておらず、十分な高強度化が図れていない。また、特許文献4に係る製造方法は、単調なパターンの冷却しか行っていないため、フェライトの析出強化量が適切に制御できていない。よって、析出強化量が少ないフェライトが局所的に形成されてしまい、当該フェライトが降伏を律速させてしまうため、鋼の降伏強度が十分に改善できない最大83kgf/mm2。さらに、被加工材を最終形状にまで作りこむには切削加工が必要となるが、切削性は強度に依存するため、切削加工の必要な部分については、高強度化されていないことが好ましい。したがって、高強度化させる部分とは別に、切削加工の必要な部分については高強度化させず、一つの部品内に強度差を付与させることが有効である。ここで、一つの部品内に強度差を付与させる技術としては、浸炭処理、肌焼処理、窒化処理、部分焼入れなど、熱処理を用いれば実現できることは知られているが、非調質で強度差を付与できる技術については報告されていない。本発明は、前記の問題に鑑みてなされたものであり、その課題は、一つの部品内に、十分な降伏強度が付与された部分高強度化させる部分と、切削加工性を向上させるために降伏強度が抑えられた部分低強度化させる部分とを、非調質で形成させた鍛造部品の製造方法を提供することにある。本発明者らは、前記課題を解決するために、以下の知見に基づき発明を完成した。鍛造部品において高強度化を実現するためには、鋼の冷却中に変態と同時に起こる相界面析出を活用することにより、微細な析出物を均一に分散させることができ、大きな析出強化量を確保できることが知られている。ここで、本発明の目標とする降伏強度950MPa以上を実現するには、加熱処理工程において炭化物形成元素を多量に固溶させておき、その後の変態で析出させる必要がある。しかし、非調質鍛造部品用の鋼に使われる中炭素鋼は炭素の含有量が多く、炭化物が非常に安定に形成されるため、炭化物形成元素を多量に溶かすことが難しい。加えて、非調質鍛造部品用の鋼は、冷却中に析出物を析出させる必要があるため、変態と同時に析出できるような析出強化能力のある元素を含有させることが重要である。この様な条件を満たす元素および含有量について検討した結果、Vが最適であり、目標の降伏強度とするには0.2質量以上含有させることが必要であることを見出した。さらに、高強度化を実現するためには、0.2質量以上のVを含有させたとしても、一旦、Vを完全に固溶させる必要があるとともに、加熱終了後、Vがオーステナイト中に析出しないようにするために、転位が蓄積しない高温域で鍛造する必要があることを見出した。さらにその後、Vを含有させたことにより焼入れ性が向上している状態でフェライト変態、パーライト変態させつつ、変態と同時に相界面析出を起こさせるために、適切な冷却速度にて冷却する必要があることを見出した。一方で、加熱処理工程で析出物形成元素であるVを固溶させないようにすることで、Vを多量に含有させても、析出強化量がほとんど得られないことがわかった。このような加熱処理を行うと、特別な冷却制御を行わなくても低強度化が実現できることを見出した。以上の知見から、本発明者らは以下の本発明を創出した。前記課題を解決するために、本発明に係るフェライト-パーライト型非調質鍛造部品の製造方法は、C:0.20~0.80質量、Si:0.50質量以下、Mn:0.40~1.00質量、P:0.050質量以下、S:0.050質量以下、V:0.20~0.80質量、N:0.0100質量以下を含有し、残部がFeおよび不可避不純物からなる鋼を用いて、前記鋼からなる被加工材の高強度化させる部分について、下記式1で算出されるTVC50°C以上となるように加熱するとともに、前記被加工材の低強度化させる部分について、AC3点以上、下記式1で算出されるTVC-50°C以下となるように加熱する加熱処理工程と、前記加熱処理工程の後に、前記高強度化させる部分について、1050°C以上、前記加熱処理工程における前記高強度化させる部分に対する加熱温度以下とし、かつ、前記低強度化させる部分について、前記AC3点以上、前記加熱処理工程における前記低強度化させる部分に対する加熱温度以下として、熱間鍛造を行う熱間鍛造工程と、前記熱間鍛造工程の後に、800°Cから600°Cまでの平均冷却速度が、前記高強度化させる部分について、0.5°C/s以上、2.0°C/s以下となり、かつ、前記低強度化させる部分について、10°C/s以下となるように、前記被加工材を冷却する冷却工程と、を含む、ことを特徴とする。TVC°C=-9500/log[C][V]-6.72-2731ただし、前記式1において、[C]、[V]は、前記C、前記Vの各含有量質量とする。このように、本発明に係るフェライト-パーライト型非調質鍛造部品の製造方法は、Vを0.20~0.80質量含有させることにより、本発明で目標とする降伏強度950MPa以上という高強度化の実現を確保することができる。そして、加熱処理工程において、高強度化させる部分については、TVC50°C以上に加熱することにより、Vを完全に固溶させ、高強度化を実現することができる。一方、低強度化させる部分については、AC3点~TVC-50°Cに加熱することにより、Vを完全には固溶させず、冷却工程において特別な制御を行わなくても低強度化を実現することができる。そして、熱間鍛造工程において、高強度化させる部分については、1050°C~加熱処理工程の高強度化させる部分に対する加熱温度以下で熱間鍛造を行うことにより、析出強化に寄与しない粗大なバナジウムカーバイド以下、適宜、VCというの析出を抑制することができる。一方、低強度化させる部分については、AC3点以上~加熱処理工程における低強度化させる部分に対する加熱温度以下で熱間鍛造を行うことにより、フェライト中に歪を蓄積してしまい強度が高まるといった状況を回避することができる。そして、冷却工程において、高強度化させる部分については、0.5°C/s以上、2.0°C/s以下の平均冷却速度で冷却させることにより、オーステナイト中での粗大なVCの発生を抑制しつつ、フェライトパーライトを低温で変態させることで相界面析出を微細に分散させることができ、高強度化を実現することができる。一方、低強度化させる部分については、10°C/s以下の平均冷却速度で冷却することにより、焼入れ性を低く抑え、低強度化を実現することができる。その結果、高強度化させる部分降伏強度:950MPa以上と低強度化させる部分降伏強度:800MPa以下との降伏強度の差の最大値を150MPa以上とすることができる。また、本発明に係るフェライト-パーライト型非調質鍛造部品の製造方法は、C:0.20~0.80質量、Si:0.50質量以下、Mn:0.40~1.00質量、P:0.050質量以下、S:0.050質量以下、V:0.20~0.80質量、N:0.0100質量以下を含有し、残部がFeおよび不可避不純物からなる鋼を用いて、前記鋼からなる被加工材の全体をAC3点以上、下記式1で算出されるTVC-50°C以下となるように加熱した後、前記被加工材の高強度化させる部分のみについて、高周波コイルで、下記式1で算出されるTVC50°C以上となるように加熱する加熱処理工程と、前記加熱処理工程の終了時から20秒以内に熱間鍛造を開始するとともに、前記高強度化させる部分について、1050°C以上、前記加熱処理工程における前記高強度化させる部分に対する加熱温度以下とし、かつ、前記被加工材の低強度化させる部分について、前記AC3点以上、前記加熱処理工程における前記低強度化させる部分に対する加熱温度以下として、1段または2段以上の熱間鍛造を行う熱間鍛造工程と、前記熱間鍛造工程の後に、800°Cから600°Cまでの平均冷却速度が、前記高強度化させる部分について、0.5°C/s以上、2.0°C/s以下となり、かつ、前記低強度化させる部分について、10°C/s以下となるように、前記被加工材を冷却する冷却工程と、を含む、ことを特徴とする。TVC°C=-9500/log[C][V]-6.72-2731ただし、前記式1において、[C]、[V]は、前記C、前記Vの各含有量質量とする。このように、本発明に係るフェライト-パーライト型非調質鍛造部品の製造方法は、加熱処理工程において、被加工材の全体をAC3点~TVC-50°C以下となるように加熱することで、全体をオーステナイト化するとともに、一旦、Vを完全には固溶しない状態にしておくことができる。そして、高強度化させる部分については、高周波コイルでTVC50°C以上に加熱することで、Vを完全に固溶させることができる。加えて、高周波コイルにより加熱を行うことで、局所的に加熱させることができる。そして、加熱処理工程の終了時から20秒以内に熱間鍛造を開始することにより、低強度化させる部位の温度が、高強度化させる部位からの熱伝導で上昇し、Vの固溶が進行し降伏強度が向上してしまうといった状況を回避することができる。また、本発明に係るフェライト-パーライト型非調質鍛造部品の製造方法は、円柱状を呈するとともに、一端側に前記高強度化させる部分が存在し、当該高強度化させる部分よりも他端側に前記低強度化させる部分が存在する前記被加工材を、軸部と当該軸部よりも大径に形成されたフランジ部とから構成される形状となるように鍛造するフェライト-パーライト型非調質鍛造部品の製造方法であって、前記熱間鍛造工程において、前記被加工材の前記他端側の端部が、鍛造金型の略円柱凹状を呈する軸形成部の底部に当接するとともに、前記一端側に存在する前記高強度化させる部分が、前記軸形成部から突出するように前記被加工材を設置し、その後、前記底部の方向に前記被加工材を押圧することで、前記軸形成部と当該軸形成部の開口から径方向外側に延出するフランジ形成部とにより前記被加工材を前記形状に熱間鍛造することが好ましい。このように、本発明に係るフェライト-パーライト型非調質鍛造部品の製造方法は、熱間鍛造工程開始時において、被加工材の一端側に存在する高強度化させる部分が、鍛造金型の軸形成部から突出するように設置されていることから、当該高強度化させる部分は、鍛造金型軸形成部に当接していない。ここで、加熱処理工程後の被加工材が鍛造金型に当接してしまうと、周辺雰囲気への自然放熱等による冷却と比較して、急激に冷却されることになるが、前記のとおり高強度化させる部分は鍛造金型に当接しないことから、当該部分の急速な冷却1050°C未満となってしまうような冷却を回避することができる。その結果、高強度化させる部分について、VCを微細に分散させることができないといった事態を回避し、高強度化を確保することができる。また、本発明に係るフェライト-パーライト型非調質鍛造部品の製造方法は、前記熱間鍛造工程において、前記軸形成部の軸方向の長さが前記軸部の軸方向の長さよりも短くなるように設置されている前記軸方向に移動可能な前記底部を、前記軸形成部の軸方向の長さが前記軸部の軸方向の長さと同じになる位置まで移動させながら前記被加工材の熱間鍛造を行うことが好ましい。このように、本発明に係るフェライト-パーライト型非調質鍛造部品の製造方法は、熱間鍛造工程において、鍛造金型の底部を軸方向に移動させながら熱間鍛造を行っていることから、被加工材が押圧されることによりフランジ部が形成される途中過程において、軸部とフランジ部との境界が鍛造金型に当接しない。したがって、当該境界の急速な冷却1050°C未満となってしまうような冷却を回避することができる。その結果、当該境界について、VCを微細に分散させることができないといった事態を回避し、高強度化を確保することができる。また、本発明に係るフェライト-パーライト型非調質鍛造部品の製造方法は、円柱状を呈するとともに、一端側に前記高強度化させる部分が存在し、当該高強度化させる部分よりも他端側に前記低強度化させる部分が存在する前記被加工材を、軸部と当該軸部よりも大径に形成されたフランジ部とから構成される形状となるように鍛造するフェライト-パーライト型非調質鍛造部品の製造方法であって、前記熱間鍛造工程において用いる鍛造金型は、略円柱凹状を呈する軸形成部を備えるとともに、前記軸形成部は、前記被加工材の外径よりも小さな内径の円柱凹状を呈する小径部と、当該小径部から開口側に設けられ当該小径部より大きな内径の円柱孔状を呈する大径部と、を有し、前記熱間鍛造工程において、前記被加工材の前記他端側の端部が、前記鍛造金型の前記小径部と前記大径部との間に形成される段部に当接するとともに、前記一端側に存在する前記高強度化させる部分が、前記軸形成部から突出するように前記被加工材を設置し、その後、前記小径部の方向に前記被加工材を押圧することで、前記軸形成部と当該軸形成部の開口から径方向外側に延出するフランジ形成部とにより前記被加工材を前記形状に熱間鍛造することが好ましい。このように、本発明に係るフェライト-パーライト型非調質鍛造部品の製造方法は、熱間鍛造工程開始時において、被加工材の一端側に存在する高強度化させる部分が、鍛造金型の軸形成部から突出するように設置されていることから、当該高強度化させる部分は、鍛造金型に当接していない。したがって、高強度化させる部分の急速な冷却1050°C未満となってしまうような冷却を回避することができる。その結果、高強度化させる部分について、VCを微細に分散させることができないといった事態を回避し、高強度化を確保することができる。また、本発明に係るフェライト-パーライト型非調質鍛造部品の製造方法は、前記熱間鍛造工程において用いる鍛造金型の前記小径部の内径に対する前記被加工材の外径の比前記被加工材の外径/前記小径部の内径が1.20以下となることが好ましい。ここで、被加工材の外径が鍛造金型の小径部の内径と比べ大きすぎる場合、熱間鍛造工程時において、被加工材の他端側であって径方向内側の部分が優先的に鍛造金型の小径部に収まる一方、被加工材の他端側であって径方向外側の部分は鍛造金型の小径部に収まらず小径部への材料流動が妨げられ、当該径方向外側の部分は一端側に流動することとなる。したがって、軸部とフランジ部の境界は、一端側に流動した当該径方向外側の部分が主に形成することとなるが、当該径方向外側の部分は低強度化させる部分として加熱処理工程を施した部分である。その結果、当該境界が所望の強度を得られなくなるという可能性がある。本発明に係るフェライト-パーライト型非調質鍛造部品の製造方法は、鍛造金型の小径部の内径に対する被加工材の外径の比を所定値以下に制限していることから、被加工材の他端側であって径方向外側の部分が一端側に流動することを防止しまたは流動する量を極めて少なくし、前記のような軸部とフランジ部の境界において所望の強度が得られないといった事態を回避することができる。また、本発明に係るフェライト-パーライト型非調質鍛造部品の製造方法は、前記冷却工程において、前記高強度化させる部分を局所冷却することが好ましい。このように、本発明に係るフェライト-パーライト型非調質鍛造部品の製造方法は、冷却工程において、高強度化させる部分を局所冷却することから、冷却速度を所定の冷却速度0.5°C/s以上に制御することができる。その結果、高強度化させる部分について、オーステナイト中での粗大なVCの発生を抑制しつつ、フェライトパーライトを低温で変態させることで相界面析出を微細に分散させることができ、高強度化を実現することができる。また、本発明に係るフェライト-パーライト型非調質鍛造部品の製造方法は、円柱状を呈するとともに、一端側に前記高強度化させる部分が存在し、当該高強度化させる部分よりも他端側に前記低強度化させる部分が存在する前記被加工材を、軸部と当該軸部よりも大径に形成されたフランジ部とから構成される形状となるように鍛造するフェライト-パーライト型非調質鍛造部品の製造方法であって、前記冷却工程において、前記軸部と前記フランジ部との境界を局所冷却する、または、前記境界および前記軸部を局所冷却することが好ましい。このように、本発明に係るフェライト-パーライト型非調質鍛造部品の製造方法は、冷却工程において、軸部とフランジ部との境界を局所冷却することにより、厚肉なため表面の面積に対し当該表面内部の被加工材体積が大きいため放熱し難いことにより冷却速度が小さくなってしまう当該境界の冷却速度を所定の冷却速度0.5°C/s以上に制御することができる。また、前記境界に加えて軸部も局所冷却することにより、当該境界の冷却速度が適切に大きくならない場合であっても、隣接する軸部が冷却されることで当該境界の冷却速度を所定の冷却速度0.5°C/s以上に制御することができる。なお、冷却工程において、フランジ部の外周縁部分は局所冷却しないため、通常、薄肉であることにより自然放熱で十分冷却されるフランジ部の冷却速度が大きくなりすぎるのを防止する2.0°C/s以下とすることができる。本発明に係るフェライト-パーライト型非調質鍛造部品の製造方法によれば、一つの部品内に、十分な降伏強度が付与された部分高強度化させる部分と、切削加工性を向上させるために降伏強度が抑えられた部分低強度化させる部分とを非調質で形成させた鍛造部品を製造することができる。以下、本発明に係るフェライト-パーライト型非調質鍛造部品の製造方法以下、適宜、単に鍛造部品の製造方法というを実施するための形態について、適宜図面を参照しながら詳細に説明する。そして、以下の説明において、上、下を表現するときは、各図面に示す方向を基準としている。なお、フェライト-パーライト型とは、フェライト-パーライトを主体例えばフェライト及びパーライトの合計が面積率で70以上、好ましくは80以上、さらに好ましくは90以上とするものである。[鋼]本発明に係る鍛造部品の製造方法で用いる鋼は、C:0.20~0.80質量、Si:0.50質量以下、Mn:0.40~1.00質量、P:0.050質量以下、S:0.050質量以下、V:0.20~0.80質量、N:0.0100質量以下を含有し、残部がFeおよび不可避不純物からなる。以下に、本発明に係る鍛造部品の製造方法で用いる鋼の各組成を数値限定した理由について説明する。C:0.20~0.80質量Cを0.20質量以上含有させると、Vと結び付きV炭化物を析出させ、析出強化量を高めることでフェライト-パーライトで鋼の降伏強度ビッカース硬さの向上に寄与する。一方、Cの含有量が0.80質量を超えると、フェライト変態やパーライト変態が抑制されるため、ベイナイトが形成されるようになり、相界面析出が起こらなくなることで降伏強度が低下する。したがって、Cの含有量は、0.20~0.80質量とする。なお、好ましくはCの含有量は、0.30~0.60質量、さらに好ましくは0.40~0.50質量である。Si:0.50質量以下Siは、固溶強化で降伏強度ビッカース硬さの向上に寄与するが、Siの含有量が0.50質量を超えると、焼入れ性が高くなり、ベイナイトが形成され降伏強度低下の要因となる。したがって、Siの含有量は、0.50質量以下とする。なお、0質量でもよい。Mn:0.40~1.00質量Mnは、固溶強化で降伏強度ビッカース硬さの向上に寄与するが、Mnの含有量が1.00質量を超えると、焼入れ性が高くなり、ベイナイトが形成され降伏強度低下の要因となる。また、Mnの含有量が0.40質量未満であると、Mnの添加による降伏強度の向上の効果が得られない。したがって、Mnの含有量は、0.40~1.00質量とする。P:0.050質量以下Pは、鋼に不可避的に含まれるが、Pの含有量が0.050質量を超えると、鋼を脆化させてしまう。したがって、Pの含有量は、0.050質量以下とする。なお、0質量でもよい。S:0.050質量以下Sは、鋼に不可避的に含まれ、Mnと反応しMnSを形成して切削性改善に寄与するが、Sの含有量が0.050質量を超えると、靭性を低下させてしまう。したがって、S含有量は0.050質量以下とする。なお、0質量でもよい。V:0.20~0.80質量Vを0.20質量以上含有させることにより、フェライトおよびパーライト中のラメラフェライト中にV炭化物もしくは炭窒化物として析出することでフェライトおよびパーライトを強化し、降伏強度ビッカース硬さを向上させることができる。一方、Vの含有量が0.80質量を超えると、熱間鍛造工程後の冷却工程において、フェライト変態やパーライト変態が抑制されてベイナイトが形成されるようになり、降伏強度が低下してしまう。なお、従来からVの添加は行われていたものの、後記する本発明に係る冷却工程のような冷却制御を行なわない場合は、フェライトパーライト変態が抑制されてしまうことにより、ベイナイトが形成されたり、変態温度が低くなりすぎフェライト中のVCの相界面析出が起こりにくくなったりしてしまう。よって、逆に降伏強度の低下を招いてしまっていた。前記事項を考慮し、本発明に係る鍛造部品の製造方法で用いる鋼のVの含有量は、0.20~0.80質量とする。なお、好ましくはVの含有量は、0.35~0.80質量、さらに好ましくは0.45~0.80質量である。N:0.0100質量以下Nは、Vと結合しV炭窒化物を形成することで析出強化に寄与するが、Nの含有量が0.0100質量を超えると、加熱時に溶解しなくなり、粗大なV窒化物が形成される。その結果、VN近傍にVの枯渇領域が形成され、その周囲の析出強化量が低下し、降伏強度を低下させてしまう。したがって、Nの含有量は、0.0100質量以下とする。なお、0質量でもよい。不可避不純物不可避不純物としては、例えば、Sn、Sb、O等が挙げられ、本発明の効果を妨げない範囲で含有することが許容される。[被加工材]本発明に係る鍛造部品の製造方法で用いる被加工材は、前記組成の鋼から構成される。なお、当該被加工材に対し、後記する各工程の処理を施すことにより、十分な降伏強度が付与された部分高強度化させる部分と、切削加工性を向上させるために降伏強度が抑えられた部分低強度化させる部分とを形成させる。なお、本発明に係る鍛造部品の製造方法で用いる被加工材は、例えば、鋳造、鍛造加工、押出加工等によって準備すればよい。ここで、高強度化させる部分とは、降伏強度を950MPa以上とする部分のことであり、低強度化させる部分とは、降伏強度を800MPa以下とする部分のことである。したがって、本発明の製造方法で製造された鍛造部品は、一つの部品内の降伏強度の差の最大値が150MPa以上となる。この高強度化させる部分Xと、低強度化させる部分Yは、図1aで示しているように、被加工材に1箇所ずつ存在していてもよいし、複数個所ずつ存在していてもよい。また、どのような範囲大きさで存在していてもよい。なお、鍛造部品は、基本的に高強度化が要求されるものであるため、切削加工性を向上させる必要がある部分以外の全ての部分を、高強度化させる部分Xと判断してもよい。また、被加工材は、例えば、円柱状を呈するとともに、一端側に高強度化させる部分Xが存在し、当該高強度化させる部分Xよりも他端側に低強度化させる部分Yが存在するものであってもよい図4a参照。なお、この一端側に高強度化させる部分Xが存在するとは、一端側の端部から軸方向中央までの範囲において高強度化させる部分Xが一部にでも存在していればよく、また、一端側の端部から軸方向中央までの範囲を超えて高強度化させる部分Xが存在していてもよい。[鍛造部品の形状]被加工材を本発明の製造方法で製造した鍛造部品の形状については、特に限定されないが、例えば、図3に示すように、軸部と当該軸部よりも大径に形成されたフランジ部とから構成される形状であってもよい。当該形状は、自動車部品等に用いられる形状であり、フランジ部は薄肉化、軽量化が求められる部位であり、高強度化させる部分Xに該当し、軸部は外表面にスプライン加工や内面穴加工等、熱間鍛造後の機械加工領域が大きい部位であり、低強度化させる部分Yに該当する。また、フランジ部と軸部との境界の表面部分Zに応力が集中するため、当該境界も高強度化させる部分Xに該当する。なお、フランジ部は、図3に示すように、通常、薄肉に形成されるものであり、薄肉とは、フランジ部の厚さ/軸部の最小外半径<0.5となる状態である。次に、図1、図2、図4、図5を参照しつつ、本発明に係る鍛造部品の製造方法の工程について説明する。なお、本発明に係る鍛造部品の製造方法は、加熱処理工程、熱間鍛造工程、冷却工程を含む構成となっている。[加熱処理工程]加熱処理工程は、被加工材の高強度化させる部分Xについて、TVC50°C以上、被加工材の低強度化させる部分Yについて、AC3点以上、TVC-50°C以下、となるように加熱する工程である。ここで、TVCは、TVC°C=-9500/log[C][V]-6.72-2731で表される。ただし、前記式1において、[C]、[V]は、前記C、前記Vの各含有量質量とする。なお、加熱処理工程は、図1のa→b→c-1で表わされる。高強度化させる部分の温度範囲加熱処理工程において、被加工材の高強度化させる部分Xについては、TVC50°C以上となるように加熱する。これは、VCが完全に固溶する温度TVCから、さらに50°C上げた温度TVC50°C以上に加熱することで、鋼のVCを完全に固溶させるためである。なお、上限は特に限定されないが、生産性の観点から、1350°C以下であることが好ましい。ここで、TVCはVCの溶解度積日本鉄鋼協会、鉄鋼便覧第3版、第1巻基礎、1981年、p.412から式変形して導出した温度であり、当該温度以上に加熱することで鋼のVCは完全に固溶する。なお、実際には、当該温度に加熱しても加熱時間が短いとVCが完全には固溶しない場合があるので、加熱時間によらず完全にVCを固溶できる温度として、TVC50°C以上という温度を規定した。なお、加熱処理工程での温度とは、加熱処理工程での被加工材の最高到達温度とする。低強度化させる部分の温度範囲加熱処理工程において、被加工材の低強度させる部分Yについては、AC3点以上、TVC-50°C以下となるように加熱する。これは、VCが完全に固溶する温度TVCから、さらに50°C下げた温度TVC-50°C以下に加熱温度を制限することで、鋼のVCが完全には固溶させないようにするためである。一方、加熱温度が低いと完全にオーステナイト化せずにフェライトが残存した状態になってしまい、その後の鍛造でフェライト中に歪が導入され強度が高まり、低強度化できなくなる。よって、加熱温度はAC3点以上とした。なお、AC3点とは、加熱処理工程のような昇温する場合において、オーステナイト相とフェライト相からなる2相領域から高温で安定なオーステナイト単相領域へ変態する温度である。AC3点は事前の実験により測定するか、文献レスリー鉄鋼材料学、幸田成康訳、丸善株式会社1985、p.273記載のAC3点の測定式を用いて算出することができる。加熱処理工程の具体的な手順次に、加熱処理工程の具体的な手順を説明する。まず、被加工材の全体をAC3点以上、TVC-50°C以下となるように加熱手段により加熱図1のbする。被加工材の全体をAC3点以上に均一に加熱することで、被加工材の全体を確実にオーステナイト化させることができるとともに、TVC-50°C以下の加熱を行うことで、低強度化させる部分Yの強度が上がらないようにすることができる。その後、高強度化させる部分Xのみについて、加熱手段によりTVC50°C以上に加熱図1のc-1する。当該処理により、VCが未固溶状態で分布している被加工材について、高強度化させる部分Xのみ、VCを完全に固溶させることができる。なお、当該処理において、加熱速度が低いと高強度化させる部分Xを加熱している間に熱伝導により低強度化させる部分YについてもVCが固溶する温度に加熱されてしまうため、急速、かつ、局所的に加熱する必要がある。したがって、図1のc-1に記載されているように高周波コイルを用いて当該部位Xを覆い、高周波加熱により温度上昇させることが好ましい。被加工材の全体を加熱する加熱手段については、特に限定されないが、図1に記載されているように、高強度化させる部分Xが被加工材の一端に存在する場合は、高強度化させる部分Xを加熱する加熱手段高周波コイルと同じものであることが好ましい。なぜなら、図1のb、c-1に示しているように、高周波コイルを被加工材の設置位置に対してずらす、または、被加工材を高周波コイルの設置位置に対してずらすことで対応することができるからである。なお、前記のような被加工材の全体を加熱するという処理を施すことなく、高強度化させる部分Xと低強度化させる部分Yに対し、一度に別々の加熱温度で加熱するという処理を施す方法を行ってもよい。例えば、図1の高強度化させる部分Xが存在する側を、比較的高温の高周波コイルで覆うとともに、低強度化させる部分Yが存在する側を、比較的低温の高周波コイルで覆うことで、一度に加熱処理を行ってもよい。加熱処理工程における熱履歴加熱処理工程における熱履歴は、図2の時間t0→t4に示すとおりである。時間t0→t1において、被加工材の温度をT0→T1まで上昇させるが、この間の加熱速度については、加熱手段の性能によるものであり、特に限定されない。しかし、図2に示すとおり、略均一の加熱速度で加熱するのが好ましい。なお、T1は、AC3点~TVC-50°Cである。時間t2→t3において、高強度化させる部分Xのみの温度をT1→T2まで上昇させるが、この間の加熱速度については、前記のとおり急速であることが好ましく、加えて、略均一の加熱速度で加熱するのが好ましい。なお、T2は、TVC50°C以上である。時間t1→t2、時間t3→t4の加熱保持時間については、特に限定されないが、製造時の安定性、生産性の観点から、60秒以上、1時間以下が好ましい。[熱間鍛造工程]熱間鍛造工程は、加熱処理工程の後に、高強度化させる部分Xについて、1050°C以上、加熱処理工程の高強度化させる部分に対する加熱温度以下とし、かつ、低強度化させる部分Yについて、AC3点以上、加熱処理工程の低強度化させる部分に対する加熱温度以下として、熱間鍛造を行う工程である。なお、熱間鍛造工程は、図1のc-1とd-1の間の工程である。高強度化させる部分の温度範囲高強度化させる部分Xについて、1050°C以上、前記加熱処理工程の高強度化させる部分に対する加熱温度以下として熱間鍛造を行う。これは、熱間鍛造温度が低下すると組織は微細化されるが、VCがオーステナイト中に析出し、フェライト変態時にフェライト中に微細に相界面析出できる析出量を低下させてしまうため、高強度化を確保できなくなるからである。熱間鍛造を行う直前に、高強度化させる部分Xの温度が、1050°C以上、前記加熱処理工程の高強度化させる部分に対する加熱温度以下となっていれば、熱間鍛造中の温度は特に限定されない。しかし、熱間鍛造を行う処理の間、高強度化させる部分Xの温度が1050°C以上、前記加熱処理工程の高強度化させる部分に対する加熱温度以下となっていることが好ましい。低強度化させる部分の温度範囲低強度化させる部分Yについて、AC3点以上、加熱処理工程の低強度化させる部分に対する加熱温度以下として、熱間鍛造を行う。これは、AC3点未満だと、鍛造前にフェライトが形成された状態となり、この状態で鍛造を行うと、フェライト中に歪が導入され強度が高まってしまい、低強度化を確保できなくなるためである。また、加熱処理工程の低強度化させる部分に対する加熱温度を超えると、未固溶でいるVが固溶し、低強度化できなくなる可能性があるためである。熱間鍛造を行う直前に、低強度化させる部分Yの温度が、AC3点以上、加熱処理工程の低強度化させる部分に対する加熱温度以下となっていれば、熱間鍛造中の温度は特に限定されない。しかし、熱間鍛造を行う処理の間、低強度化させる部分Yの温度がAC3点以上、加熱処理工程の低強度化させる部分に対する加熱温度以下となっていることが好ましい。熱間鍛造工程の具体的な手順次に、熱間鍛造工程の具体的な手順を説明する。まず、加熱処理工程の終了時から20秒以内に熱間鍛造を開始する。これは、加熱処理工程終了後、被加工材を放置すると、低強度化させる部分Yの温度が、高強度化させる部分Xからの熱伝導により上昇してしまうことで、Vの固溶が進行し、降伏強度が向上してしまうといった状況を回避するためである。その後、高強度化させる部分について、1050°C以上、加熱処理工程の高強度化させる部分に対する加熱温度以下とし、かつ、低強度化させる部分について、AC3点以上、加熱処理工程の低強度化させる部分に対する加熱温度以下として、1段または2段以上の熱間鍛造を行う。ここで、熱間鍛造の装置、熱間鍛造の方法等については、特に限定されず、従来の装置を用いて従来の方法により行えばよい。また、熱間鍛造の回数についても、特に限定されず、1段または2段以上であればよい。熱間鍛造工程における熱履歴熱間鍛造工程の熱履歴は、図2の時間t4→t5→t6に示すとおりである。時間t4→t5については、前記のとおり、20秒以内である。そして、時間t5→t6の鍛造時間については、高強度化させる部分Xと低強度化させる部分Yとの温度差を確保したまま被加工材を鍛造させる必要があるため、短いほうが好ましい。熱間鍛造工程における詳細な熱間鍛造方法1熱間鍛造工程における熱間鍛造方法の一態様熱間鍛造方法1を、図4を用いて詳細に説明する。熱間鍛造方法1に使用する鍛造金型10は、略円柱凹状を呈する軸形成部13と、当該軸形成部13の開口から径方向外側に延出するフランジ形成部14と、を備える。そして、軸形成部13は、被加工材1の他端の端部を保持する底部11と、当該底部11から上方に延在する円柱孔部12と、から構成される。また、熱間鍛造方法1に使用する被加工材1は、円柱状を呈するとともに、一端側に高強度化させる部分Xが存在し、当該高強度化させる部分Xよりも他端側に低強度化させる部分Yが存在するものである。なお、図4には、各部材の寸法を記載しているが、当該寸法に限定されるものではない。まず、熱間鍛造工程を開始するに際し、被加工材1の低強度化させる部分Yが存在する他端の端部を、鍛造金型10の底部11に当接させる図4a。なお、この状態において、被加工材1の一端側の大部分が軸形成部13の開口から突出するように設置されており、被加工材1の高強度化させる部分Xは一端側に存在することから、当該部分は鍛造金型10に当接しない。これにより、熱間鍛造工程の開始時被加工材1を鍛造金型10に設置する時点において、被加工材1の高強度化させる部分Xは鍛造金型10に当接せず、当該部分の急速な冷却1050°C未満となってしまうような冷却を回避することができる。その後、鍛造金型10の底部11を下方に移動させながら、被加工材1に対し、上方から下方に向けて押圧することにより熱間鍛造を行う。詳細には、鍛造金型10の底部11は、押圧開始時において、軸形成部13の軸方向の長さL1開口から底部11までの長さL1が、熱間鍛造工程後の被加工材1鍛造部品の軸部の軸方向の長さL2よりも短くなるように設置されている図4aの状態。そして、押圧部材図示せずにより押圧が開始されると同時に、鍛造金型1の底部11は下方に移動する。この際、鍛造金型10の底部11は、被加工材1の一端を押圧する圧力よりも弱い圧力により下方から上方に向けて押圧され、被加工材1の一端を押圧する押圧部材図示せずの下方への移動速度よりも遅い移動速度で下方に移動する。最終的に、軸形成部13の軸方向の長さL1が、熱間鍛造工程後の被加工材1鍛造部品の軸部の軸方向の長さL2と同じ長さになるまで、鍛造金型10の底部11を下方に移動させながら、押圧部材図示せずで被加工材1を下方に押圧することで、被加工材1を所望の形状とする図4bの状態。これにより、被加工材1を押圧する過程において、軸部とフランジ部との境界は鍛造金型10に当接せず、当該境界の急速な冷却1050°C未満となってしまうような冷却を回避することができる。なお、鍛造金型10の底部11は、移動可能なものではなく、軸方向に固定されているものであってもよい。この場合、軸形成部13の軸方向の長さは、熱間鍛造工程後の被加工材1鍛造部品の軸部の軸方向の長さL2と同じ長さとなるように固定されているとともに、軸形成部13の底部11は、中央部径方向中心部が縁部径方向外側部よりも上方に略円柱状に突出している図4a参照。そして、この場合、熱間鍛造工程の開始時被加工材1を鍛造金型10に設置する時点において被加工材1の高強度化させる部分Xが鍛造金型10の軸形成部13から突出するように被加工材1を設置する。押圧部材図示せずにより押圧が開始されると、被加工材1の径方向外側の部分が底部11の縁部分に流動することで、一端側に存在する高強度化させる部分X径方向外側の部分も下方に流動する。その結果、熱間鍛造工程の開始時において軸形成部13から突出していた高強度化させる部分X径方向外側の部分が、熱間鍛造工程の終了時には、鍛造金型10の軸形成部13とフランジ形成部14との境界に位置することとなる。つまり、熱間鍛造工程後の鍛造部品の軸部とフランジ部との境界は、高強度化させる部分Xにより形成することができる。熱間鍛造工程における詳細な熱間鍛造方法2熱間鍛造工程における熱間鍛造方法の別の態様熱間鍛造方法2を、図5を用いて詳細に説明する。熱間鍛造方法2に使用する鍛造金型20は、略円柱凹状を呈する軸形成部25と、当該軸形成部25の開口から径方向外側に延出するフランジ形成部26とを備える。そして、軸形成部25は、被加工材1の他端の端部を保持する底部21と、当該底部21から上方に延在する小径部22と、当該小径部22から上方に延在する大径部23と、小径部22と大径部23との間に形成される段部24と、から構成される。なお、小径部22は、被加工材1の外径よりも小さな内径詳細には、被加工材1の外径>小径部22の内径の円柱凹状を呈する。そして、大径部23は、小径部22の内径よりも大きな内径詳細には、小径部22の内径<大径部23の内径であるとともに、被加工材1の外径よりも大きな内径詳細には、被加工材1の外径≦大径部23の内径の円柱孔状を呈する。なお、熱間鍛造方法2に使用する被加工材1は、熱間鍛造方法1に使用する被加工材1と同じものである。なお、図5には、各部材の寸法を記載しているが、当該寸法に限定されるものではない。まず、熱間鍛造工程を開始するに際し、被加工材1の低強度化させる部分Yが存在する他端の端部を、鍛造金型20の小径部22と大径部との間に形成される段部24に当接させる図5。なお、この状態において、被加工材1の一端側の大部分が軸形成部25の開口から突出するように設置されており、被加工材1の高強度化させる部分Xは一端側に存在することから、当該部分は鍛造金型20に当接しない。これにより、熱間鍛造工程の開始時被加工材1を鍛造金型20に設置する時点において、被加工材1の高強度化させる部分Xは鍛造金型20に当接せず、当該部分の急速な冷却1050°C未満となってしまうような冷却を回避することができる。その後、被加工材1に対し、上方から下方に向けて押圧することにより熱間鍛造を行う。押圧することにより、被加工材1の他端側の部分が軸形成部25の大径部23から段部24を介して小径部22に流動し、被加工材1の一端側の部分が押圧部材図示せずとフランジ形成部26とに挟まれることで、被加工材1を所望の形状となる。なお、ここでは、鍛造金型20の小径部21の内径に対する被加工材1の外径の比被加工材1の外径/小径部22の内径が1.20以下となっている図5参照。このように構成することにより、被加工材1の他端側に存在する低強度化させる部分Yが軸形成部25の小径部21に適切に流動する収まることから、被加工材1の径方向外側の部分が、上方に流動被加工材1に対して相対的に一端側に流動してしまうことを回避することができる。その結果、被加工材1の他端側に存在する低強度化させる部分Yが上方に流動することによりフランジ部およびフランジ部と軸部との境界を形成するといった事態を回避することができるため、フランジ部および当該境界は高強度化させる部分Xで形成されることとなる。一方、鍛造金型40の小径部42の内径に対する被加工材1の外径の比被加工材1の外径/小径部42の内径が1.20を超える場合図7参照は、熱間鍛造工程において下方に押圧されても、被加工材1の外径が小径部42の内径と比較して大きすぎるため、被加工材1の径方向外側の部分が鍛造金型の小径部42に流動せず収まらず、段部44でつかえてしまい、上方に流動被加工材1に対して相対的に一端側に流動してしまうこととなる。その結果、被加工材1の他端側に存在する低強度化させる部分Yが、フランジ部と軸部との境界を形成することとなる。つまり、応力が集中するため強度を高めたい部分である当該境界を、被加工材1の低強度化させる部分Yで形成することになってしまう。[冷却工程]冷却工程は、熱間鍛造工程の後に、800°Cから600°Cまでの平均冷却速度が、高強度化させる部分Xについて、0.5°C/s以上、2.0°C/s以下となり、かつ、低強度化させる部分Yについて、10°C/s以下となるように、被加工材を冷却する工程である。なお、冷却工程は、図1のd-1→eで表わされる。高強度化させる部分の冷却速度高強度化させる部分Xについて、800°Cから600°Cまでの平均冷却速度が、0.5°C/s以上、2.0°C/s以下となるように冷却する。これは、高強度化させる部分Xに対し0.5°C/s未満の緩冷却を施すと、オーステナイト域で析出強化に寄与しない粗大なVCを析出させ、Vを消費してしまうため、析出強化量の低下を招き、高強度化させる部分Xの降伏強度の目標を達成することができなくなるからである。また、低強度化させる部分Yに対し2.0°C/sを超える急冷却を施すと、Vの含有により特にパーライト変態が遅延されていることから、ベイナイトやマルテンサイトが形成されてしまうからである。低強度化させる部分の冷却速度低強度化させる部分Yについて、800°Cから600°Cまでの平均冷却速度が、10°C/s以下となるように冷却する。これは、低強度化させる部分Yについて、前記加熱処理工程の条件および熱間鍛造工程の条件を満たしていれば析出強化量は十分に少なくなっているので、焼きが入らない速度で冷却すれば低強度化することができるからである。なお、生産性の低下を防止するため、0.01°C/s以上であることが好ましい。冷却工程の具体的な手順冷却方法については、特に限定されないが、所定の速度範囲内で冷却する必要があるため、単位時間あたりに同量の冷却材を吹き付ける方法が好ましい。また、冷却材については、冷却効果を有する圧縮ガス空気、N2ガス、アルゴンガス、ミスト等が好ましい。なお、高強度化させる部分Xの平均冷却速度が規定範囲0.5°C/s以上、2.0°C/s以下となるように、被加工材全体を同じ方法により冷却すればよい図1のd-1。冷却工程における熱履歴冷却工程の熱履歴は、図2の時間t6以降に示すとおりである。時間t6以降の冷却速度については、本発明では平均値で規定しているが、図2に示しているように、略一定速度で冷却されることが好ましい。冷却工程における詳細な冷却方法冷却工程における冷却方法の一態様を、図8を用いて詳細に説明する。当該冷却方法に使用する熱間鍛造工程後の被加工材1鍛造部品は、軸部と当該軸部よりも大径に形成されたフランジ部とから構成される形状のものである。なお、図8には、鍛造部品の寸法を記載しているが、当該寸法に限定されるものではない。軸部とフランジ部との境界Zに対し、空気等の圧縮ガスを吹き付け、局所的に冷却局所冷却を行う図8a。これにより、厚肉なため放熱し難いことにより冷却速度が小さくなってしまう当該境界Zの冷却速度を所定の冷却速度0.5°C/s以上に制御することができる。ここで、局所冷却とは、対象箇所に対して直接、前記した冷却材を吹き付ける冷却方法である。なお、軸部は高強度化させる部分ではないが、ベイナイト等が発現しない範囲であれば冷却速度を大きくしても高強度化してしまうことはないため、軸部とフランジ部との境界Zに対してだけではなく、さらに、軸部に対しても、空気等の圧縮ガスを吹き付け、局所的に冷却を行ってもよい。隣接する軸部が冷却されることにより、軸部とフランジ部との境界Zの冷却速度が適切に大きくならない場合であっても、当該境界Zの冷却速度を所定の冷却速度0.5°C/s以上に制御することができる。そして、フランジ部の外周縁部分Eに対し局所冷却は行わない。フランジ部は、通常、薄肉であることにより自然放熱で十分冷却可能であり、当該部分の冷却速度が大きくなりすぎるのを防止する2.0°C/s以下とすることができる。なお、本発明に係る鍛造部品の製造方法は、加熱処理工程、熱間鍛造工程、冷却工程以外の工程、例えば、加熱処理工程の前に被加工材を所定形状に整える工程や、冷却工程の後に被加工材を放冷する工程等、を含む構成となっていてもよい。以上、本発明の実施形態について説明したが、本発明は前記実施形態に限定されず、特許請求の範囲に記載した本発明の要旨を逸脱しない範囲で適宜設計変更可能である。次に、本発明に係る鍛造部品の製造方法について、本発明の効果を確認した実施例供試材No.2、3を、本発明の要件を満たさない比較例供試材No.1、4~11と対比して具体的に説明する。[供試材の作製]表1に示す化学成分組成からなる円柱状φ40mm×60mmを呈する鋼を、図1のbに示すように、高周波コイルにより全体が均一な温度となるように均一加熱した。その後、図1のc-1に示すように、供試材の高強度化させる部分Xに高周波コイルを移動させて局部加熱した。なお、一部の供試材については、図1のc-2に示すように、高周波コイルを移動させずに加熱した。加熱処理後、直ちに20秒以内、供試材がφ28.1mmの円柱状となるように熱間押出熱間鍛造を行った。熱間押出熱間鍛造後、供試材を200°Cまで冷却し、その後、放冷した。なお、冷却方法は、図1のd-1に示すように、圧縮ガスを吹付けることで冷却する方法、図1のd-2に示すように、水を吹付けることで冷却する方法、図1のd-3に示すように、ガラスウールで構成された断熱材により供試材を覆うことで徐冷する方法、図1のd-4に示すように、水に浸すことで冷却する方法のいずれかにより行った。なお、図1のd-1、d-2に示す方法は、特定部分を局所的に冷却しているのではなく、供試材全体に冷却材を吹き付け、全体を均一に冷却する方法である。なお、各条件の詳細な設定温度、時間等は表2に示した。[測定方法]円柱状φ3mm×7mmを呈する丸棒試験片を、供試材の高強度化させる部分Xと、低強度化させる部分Yからそれぞれ切り出し、当該丸棒試験片の降伏強度をJISZ2241に記載のオフセット法により測定した。なお、丸棒試験片の長手方向が供試材の径方向となるように、供試材から丸棒試験片を切り出した。[評価方法]評価方法については、高強度化させる部分X表2では、高強度部と記載の降伏強度が950MPa以上であり、かつ、低強度化させる部分Y表2では、低強度部と記載の降伏強度が800MPa以下の場合を効果ありと評価し、それ以外の場合を効果なしと評価した。なお、表2の均一加熱温度とは、図2のT1t1→t2であり、表2の均一加熱時間とは図2のt1→t2であり、表2の高強度部加熱温度とは、図2のT2であり、表2の低強度部最高加熱温度とは、図2のT1t3→t4の最高温度であり、表2の高強度部熱間鍛造温度とは、図2のT3であり、表2の低強度部熱間鍛造温度とは、図2のT4である。V含有量による評価表1に示すように、鋼種AのV含有量0.10質量は、本発明が規定するV含有量の下限値0.20質量よりも少なかった。よって、鋼種Aからなる供試材No.1は、高強度化させる部分の降伏強度が、720MPaとなり、950MPaを下回る結果となった。また、表1に示すように、鋼種DのV含有量1.00質量は、本発明が規定するV含有量の上限値0.80質量よりも多かった。よって、鋼種Dからなる供試材No.4は、高強度化させる部分の降伏強度が、891MPaとなり、950MPaを下回る結果となった。加熱処理工程による評価供試材No.5は、加熱処理工程において、均一加熱後の高周波コイルの位置をc-2としたため、低強度化させる部分Yの最高加熱温度が1200°Cとなり、TVC-50°C966°Cよりも高かった。よって、低強度化させる部分の降伏強度が、1018MPaとなり、800MPaを上回る結果となった。供試材No.6は、加熱処理工程において、高強度化させる部分Xの加熱温度を1050°Cとし、TVC50°C1066°Cよりも低かった。よって、高強度化させる部分Xの降伏強度が、810MPaとなり、950MPaを下回る結果となった。供試材No.8は、加熱処理工程において、低強度化させる部分Yの最高加熱温度を750°Cとし、AC3点815°Cよりも低かった。よって、低強度化させる部分Yの降伏強度が、841MPaとなり、800MPaを上回る結果となった。熱間鍛造工程による評価供試材No.6は、熱間鍛造工程において、高強度化させる部分Xの熱間鍛造温度を1020°Cとし、1050°Cよりも低かった。よって、高強度化させる部分Xの降伏強度が810MPaとなり、950MPaを下回る結果となった。供試材No.7は、熱間鍛造工程において、高強度化させる部分Xの熱間鍛造温度を1000°Cとし、1050°Cよりも低かった。よって、高強度化させる部分Xの降伏強度が903MPaとなり、950MPaを下回る結果となった。供試材No.8は、熱間鍛造工程において、低強度化させる部分Yの熱間鍛造温度を750°Cとし、AC3点815°Cよりも低かった。よって、低強度化させる部分Yの降伏強度が、841MPaとなり、800MPaを上回る結果となった。冷却工程による評価供試材No.9は、冷却工程において、高強度化させる部分Xの冷却速度を5.0°C/sとし、本発明が規定する冷却速度の上限値2.0°C/sよりも速かった。よって、高強度化させる部分Xの降伏強度が、912MPaとなり、950MPaを下回る結果となった。供試材No.10は、冷却工程において、高強度化させる部分Xの冷却速度を0.1°C/sとし、本発明が規定する冷却速度の下限値0.5°C/sよりも遅かった。よって、高強度化させる部分Xの降伏強度が、823MPaとなり、950MPaを下回る結果となった。供試材No.11は、冷却工程において、高強度化させる部分Xの冷却速度を23°C/sとし、本発明が規定する冷却速度の上限値2.0°C/sよりも速かった。よって、高強度化させる部分Xの降伏強度が、935MPaとなり、950MPaを下回る結果となった。加えて、低強度化させる部分Yの冷却速度を20°C/sとし、本発明が規定する冷却速度の上限値10°C/sよりも速かった。よって、低強度化させる部分Yの降伏強度が、920MPaとなり、800MPaを上回る結果となった。以上の結果より、本発明に係る鍛造部品の製造方法によると、一つの部品内に、950MPa以上という十分な降伏強度が付与された部分高強度化させる部分と、800MPa以下に降伏強度が抑えられた切削加工性が向上された部分低強度化させる部分とを非調質で形成させることができることがわかった。次に、本発明に係る鍛造部品の製造方法について、熱間鍛造工程における熱間鍛造方法および冷却工程における冷却方法に基づき、適切な熱間鍛造方法冷却方法を適用した実施例供試材No.12、13、16を、適切でない熱間鍛造方法冷却方法を適用した比較例供試材No.14、15、17と対比して具体的に説明する。[供試材の作製]供試材の作製について、実施例1と異なる部分のみ以下に説明する。熱間鍛造工程における熱間鍛造方法については、次の4つの方法を用いた。A:図4に示す鍛造金型10を用いて行う熱間鍛造方法であり、熱間鍛造開始時図4aから熱間鍛造終了時図4bにわたり、一定の速度で、鍛造金型10の底部11を下方に移動させながら、熱間鍛造を行う方法である。B:図5に示す鍛造金型20を用いて行う熱間鍛造方法である。C:図6に示す鍛造金型30を用いて行う熱間鍛造方法である。D:図7に示す鍛造金型40を用いて行う熱間鍛造方法である。なお、A~Dのいずれの方法においても、上方から押圧部材図示せずにより、3000kNプレスで押圧することにより、熱間鍛造を行った。また、図4~図7の数値の単位はmmである。冷却工程における冷却方法冷却条件については、実施例1の方法の他に、次の3つの方法を用いた。A:図8aに示すように、軸部とフランジ部との境界Zに対し、ノズルから空気を吹き付け合計流量280L/min、局所冷却を行う方法である。B:図8aに示すように、軸部とフランジ部との境界Zに対し、ノズルから空気を吹き付けるとともに、軸部に対しても空気を吹き付け合計流量280L/min、局所冷却を行う方法である。C:図8bに示すように、フランジ部の外周縁部分Eと、軸部に対し、ノズルから空気を吹き付け合計流量280L/min、局所冷却を行う方法である。なお、図8の数値の単位はmmである。[測定方法]試験片を、供試材の高強度化させる部分フランジ部と、供試材の高強度化させる部分境界と、低強度化させる部分からそれぞれ切り出し、当該試験片のビッカーズ硬さHVをJISZ2244に記載の方法により測定した。[評価方法]評価方法については、高強度化させる部分のフランジ部表3では、高強度部フランジ部と記載のビッカーズ硬さHVが400以上であり、高強度化させる部分の境界部分表3では、高強度部境界と記載のビッカーズ硬さHVが400以上であり、かつ、低強度化させる部分表2では、低強度部と記載のビッカーズ硬さHVが300以下の場合を、適切な熱間鍛造方法冷却方法であると評価し、それ以外の場合を適切な熱間鍛造方法冷却方法ではないと評価した。なお、表3の各用語は、前記した表2の各用語と同じ意味である。熱間鍛造工程の熱間鍛造方法による評価供試材No.14は、熱間鍛造方法として前記Cの方法を用いており、熱間鍛造工程中に高強度化させる部分の境界部分Zが、鋳造金型30に接触してしまっていた。その結果、熱間鍛造工程中における境界部分Zの温度が下がってしまい、当該部分のビッカーズ硬さHVが400未満となってしまった。供試材No.15は、熱間鍛造方法として前記Dの方法を用いており、熱間鍛造工程中に被加工材1の径方向外側の部分が鍛造金型の小径部42に流動せず収まらず、段部44でつかえてしまい、上方に流動被加工材1に対して相対的に一端側に流動してしまった。したがって、被加工材1の他端側に存在する低強度化させる部分が、境界部分を形成することとなった。その結果、当該部分のビッカーズ硬さHVが400未満となってしまった。冷却工程の冷却方法による評価供試材No.17は、冷却方法として前記Cの方法を用いており、冷却工程中にフランジ部Eを過冷却してしまったため、当該部分のビッカーズ硬さHVが400未満となってしまった。以上の結果より、本発明に係る熱間鍛造方法冷却方法によると、高強度化させる部分のビッカーズ硬さHVを所定値以上とし、低強度化させる部分のビッカーズ硬さHVを所定値以下に抑えることができることがわかった。